"疎水性ブロックAおよび親水性ブロックBを含有する両親媒性ブロックコポリマーを含むミセル組成物であって、ブロックAの数平均分子量MnMnAをブロックBの数平均分子量MnBで除した比率Rは、0.95より高く、前記両親媒性ブロックコポリマーは、パラメーターαによって特徴付けられ;3<α<5.5であり;α=MnA/MnAMnB×Ko/w×√Mtotであり、ここで、MnA=ブロックAの数平均分子量Mnであり、MnB=ブロックBの数平均分子量Mnであり、Ko/wA=疎水性ブロックAのモノマー単位のオクタノール/水分配係数であり、Mtot=MAMBであり、前記疎水性ブロックAは、少なくとも1種の疎水性ポリマーXを含み、前記親水性ブロックBは、少なくとも1種の親水性ポリマーYを含み、前記両親媒性ブロックコポリマーは、トリブロックコポリマーである、ミセル組成物。疎水性化合物をさらに含む、請求項1に記載のミセル組成物。前記ミセルの平均粒径が、10~200nmの範囲内にある、請求項1または2に記載のミセル組成物。前記疎水性化合物が、治療薬、心臓血管作用薬、ビタミン、着香料、食品成分、顔料、触媒、光安定剤もしくはUV安定剤、殺菌剤、殺虫剤、難燃剤または抗癌薬の群から選択される、請求項2または3に記載のミセル組成物。前記疎水性化合物が、心臓血管作用薬である、請求項4に記載のミセル組成物。前記疎水性ポリマーXが、ポリ乳酸、ポリD,Lラクチド-コ-グリコリド、ポリε-カプロラクトン、ポリヒドロキシブチレート、ポリテトラメチレンカーボネートまたはポリエステルアミドからなる群から選択される、請求項1~5のいずれか一項に記載のミセル組成物。前記親水性ポリマーYが、ポリエチレンオキシド、ポリエステルアミド、ポリビニルピロリドンまたはポリビニルアセテートからなる群から選択される、請求項1~6のいずれか一項に記載のミセル組成物。前記両親媒性ブロックコポリマーが、X-Y-Xを含むトリブロックコポリマーである、請求項1~7のいずれか一項に記載のミセル組成物。前記トリブロックコポリマーが、ポリ乳酸、疎水性ポリエステルアミドまたはポリカプロラクトンを疎水性ポリマーXとして含み、かつポリエチレングリコールまたは親水性ポリエステルアミドを親水性ポリマーYとして含む、請求項8に記載のミセル組成物。前記ミセル組成物が、さらなる疎水性コア賦形剤をさらに含み得る、請求項1~9のいずれか一項に記載のミセル組成物。前記ミセル組成物が、疎水性ブロックAおよび親水性ブロックBを含有する両親媒性ジブロックコポリマーをさらに含み、前記疎水性ブロックAが、少なくとも1種の疎水性ポリマー単位Xを含み、前記親水性ブロックBが、少なくとも1種の親水性ポリマー単位Yを含む、請求項1~10のいずれか一項に記載のミセル組成物。ジブロックコポリマーの量が、全組成物の最大30重量まで可変であり得る、請求項11に記載のミセル組成物。請求項1~10のいずれか一項に記載のミセル組成物の調製方法であって、a.前記疎水性化合物および前記両親媒性ブロックコポリマーを有機溶媒に溶解させて溶液を形成する工程と、b.前記有機溶液を水性媒体中に添加する工程と、c.前述の工程を場合により繰り返す工程とを含む、方法。前記方法が、以下の工程:d.前記有機溶媒を蒸発させ、それにより水溶液を形成する工程と、e.前述の工程を請求項13に記載された工程とともに場合により繰り返す工程、f.前記水溶液を濾過して前記ミセル組成物を得る工程と、g.場合により前記ミセルを乾燥させる工程とをさらに含む、請求項13に記載の方法。前記水性媒体が、水、生理食塩水または1~14の範囲のpHを有する緩衝液からなる群から選択される、請求項13のいずれか一項に記載の方法。前記有機溶媒が、アセトン、テトラヒドロフラン、メタノール、エタノール、アセトニトリルまたはそれらの混合物からなる群から選択される、請求項13または14に記載の方法。請求項1~12のいずれか一項に記載のミセル組成物を含む物品。請求項1~12のいずれか一項に記載のミセル組成物を含むデバイス。請求項18に記載の物品を含むデバイス。治療的心臓血管用途などの医学用途、獣医学用途、癌用途、食品加工用途、難燃性用途、コーティング、接着剤および化粧品、生地/布帛、工業および美術用途における、請求項1~12のいずれか一項に記載のミセル組成物、請求項17に記載の物品または請求項18または19に記載のデバイスの使用。前記ミセル組成物がその制御放出特性を示すことを可能にする量で前記ミセル組成物が使用される、請求項20に記載のミセル組成物の使用。医薬としての使用のための、請求項1~12のいずれか一項に記載のミセル組成物。心臓血管用途のための医薬の製造のための、請求項1~12のいずれか一項に記載のミセル組成物の使用。癌治療のための医薬の製造のための、請求項1~12のいずれか一項に記載のミセル組成物の使用。[実施例][材料および方法]-PLGA20kDaは、IngelheimBoehringerから購入した。-PCL80kDaは、Solvayから購入した。-PEG3.0kDaおよび6.0kDa、デキサメタゾンおよびSn2Octは、SigmaAldrichから購入した。-アセトンは、BASFから購入した。-ラパマイシンおよびパクリタキソールpaclitaxolは、OscarTropitzから購入した。-生理食塩水は、BBraunから購入した。-粒径値として、DLSによって測定される強度に基づくZ-平均。-多分散性PdIは、MalvernZetasizerNanoZSによって測定される粒度分布の幅の尺度である。-全ての他の溶媒は、分析グレードのものであり、Merckから購入される。-Mnは、次のように測定され得る。一例をPLGAについて示す。NaOHを用いたPLGAの加水分解hydrolisation;PEGは影響されない。加水分解は、2mLのPLGAまたは20mgの固体試料および200μLの10MNaOH溶液を用い、数日3~7日間90°Cで密閉瓶または72時間140°Cおよび5バールでオートクレーブRoth,Karlsruhe,Germany中で行った。グリコール酸および乳酸の濃度を、バイナリポンプ、脱気装置、自動サンプラー、カラム槽、ダイオードアレイ検出器および飛行時間型MSからなるAgilent1100LC-MSシステムで測定した。ESI-MSを、以下の条件を用いてネガティブモードで実施した:m/z50~3200、フラグメンターfragmentor215V、0.94サイクル/秒、乾燥気体温度350°C、乾燥気体12L/分のN2、ネブライザー圧力45psigおよびキャピラリー電圧4kV。UV検出は、195nmで行った。室温で250×4.6mmPrevail-C18カラムAlltech,USAを用い、超純水中50mMスルホン酸移動相Aおよびアセトニトリル移動相Bの勾配を用いて分離を行った。勾配は、t=0分において99v/vAで開始し、5分間静止し、次いで、10分間かけて直線的に90v/vBt=15分まで変化させた。流量は0.5mL/分であり、注入体積は5μLであった。-PEGの重量平均分子量Mnおよび濃度は、1~100kDaの分離範囲を有する、非常に極性の高いヒドロキシル化メタクリレートの8×300mmSuprema1000Åカラム10μm粒径PSS,Mainz,Germanyを使用して、SECによって測定した。移動相0.1MNH4Acを、1.0mL/分の流量でポンプ輸送した。SEC分析は、Agilent1100LC-DADシステムを使用して行った。濃度およびMnは、PEG較正標準を使用して分析され得る。[実施例1:開環重合によるPLGA-PEG-PLGAトリブロックコポリマーの調製]PEGを、24時間にわたる真空オーブン中での90°Cでの乾燥後に、二つ口丸底フラスコに量り入れ、続いて150°Cの油浴に入れた。合成を続ける前に、少なくとも60分間、真空を使用した。ラクチドおよびグリコリドの添加ラクチル:グリコリルのモル比=50:50は、窒素ガスで真空を解除すると同時にフラッシングすることによって行った。攪拌下において、均一な溶融物が得られた後に、第一スズオクトエートSn2Octを、それらのモノマーと同様に添加した。反応条件を20時間維持し、その後、真空を窒素ガスに置換した。このようにして得られたコポリマーを、下記に列挙する。バッチ1および2において、両親媒性ブロックコポリマーは、MnA=7.5kDaであり、MnB=6kDaである、PLGA-PEG-PLGAトリブロックコポリマーである。ブロックAの数平均分子量MnMnAをブロックBの数平均分子量MnBで除した比率Rは2.5であり、この両親媒性ブロックコポリマーは、次のように計算された、5.24であるパラメーターαによって特徴付けられる。α=MnA/MnAMnB×Ko/wA×√Mtotであり、ここで、MnA=7.5kDaMnB=6kDaKo/wmonomericunitsofA=乳酸/グリコール酸のオクタノール/水分配係数は、1.6である。バッチ3および4において、MnA=3.75kDaであり、MnB=3kDaである。比率R=2.5であり、そしてα=3.7であり、これを次のように計算した。α=MnA/MnAMnB×Ko/wA×√Mtotであり、ここで、MnA=3.75kDaであり、MnB=3kDaであり、Ko/w=乳酸/グリコール酸のオクタノール/水分配係数は、1.6である。[実施例2:開環重合によるPCL-PEG-PCLトリブロックコポリマーの調製]PEGに、100mL丸底フラスコ中、ε-アプロラクトンaprolactoneを加えた。反応混合物を100°Cまで加熱し、均一な混合物が形成されるまで攪拌した。スズIIオクトエート58.1mg、0.143mmolの触媒原液を、ヘキサン5mL中で調製した。1mLの触媒原液を、100°Cで反応混合物に添加した。反応混合物をさらに、さらなる18時間一晩の間150°Cまで加熱して、反応を進行させた。翌朝、反応混合物を室温まで冷却し、オフホワイトの蝋質固形物を得た。バッチ1において、両親媒性ブロックコポリマーは、MnA=1.5kDaであり、MnB=3kDaである、PCL-PEG-PCLトリブロックコポリマーである。比率R=1であり、そしてα=3.67であり、これを次のように計算した。α=MnA/MnAMnB×Ko/wA×√Mtotであり、ここで、MnA=1.5kDaMnB=3kDaKo/wmonomericunitsofA=カプロラクトンのオクタノール/水分配係数は、3である。バッチ2において、MnA=1.7kDaであり、MnB=3kDaである。比率R=1.13であり、そしてα=4.03であり、これを次のように計算した。α=MnA/MnAMnB×Ko/wA×√Mtotであり、ここで、Ko/wmonomericunitsofA=カプロラクトンのオクタノール/水分配係数は、3である。[実施例3:合成したトリブロックコポリマーの精製]実施例1および2のトリブロックコポリマーを、10~20の重量パーセントでアセトンに溶解させ、Acrodiscpremium25mmシリンジフィルター、GxF/0.45μmPVDF膜に通して濾過して、ナノ析出プロセスを妨げ得る粒状不純物および塵粒を除去した。この後、濾過した溶液を500mLのPTFEのビーカー中に回収し、一晩10~12時間最高40°Cかつ最低300mバールで蒸発させて、溶媒を除去した。ブロックコポリマーを、1H-NMRおよびGPCによって特徴付けた。表1を参照されたい。[実施例4:PLGA-PEG-PLGAに基づく薬物充填ミセル組成物の調製]855mgのPLGA3.75k2-PEG3kを、14.25mLのAcetoneselectipurに溶解させた。この溶液を0.45μmフィルターに通して濾過して、塵粒を除去した。183.85mgのラパマイシンおよび183.85mgのPLGA-PTE20kを、そのPLGA3.75k2-PEG3k/アセトン溶液に溶解させた。[Rapa]=12.9mg/mL。この処方物を、0.45μmフィルターに通して濾過して、塵粒を除去した。1mLのその濾過処方物を、25mLのMilliQ水にピペットで分注し、動的光散乱法DLSによって測定した。このミセル組成物の結果および特性を、表2に示す。[実施例5:PCL-PEG-PCLに基づく薬物充填ミセル組成物の調製]1439.14mgのPCL2k2-PEG3kを、Acetoneselectipur60mg/mLに溶解させた。このポリマーを、0.45μmフィルターに通して濾過した。ラパマイシンおよびPCL80kを、そのPCL2k2-PEG3k/アセトン溶液に溶解させた。この処方物を、0.45μmフィルターに通して濾過した。1mLのその濾過処方物を、25mLのMilliQ水にピペットで分注し、DLSによって測定した。このミセル組成物の結果および特性を、表2に示す。[実施例6:PLGA-PEG-PLGAに基づくミセル組成物の調製][A.異なる濃度のトリブロックコポリマーから作製したミセル]a.32.1mgのPEG6k-PLGA7.5k2を、1mLのアセトンに溶解させ、0.400mLのその溶液を、10mLのMilliQに添加した。b.64.5mgのPEG6k-PLGA7.5k2を、1mLのアセトンに溶解させ、0.400mLのその溶液を、10mLのMilliQに添加した。このミセル組成物の結果および特性を、表3に示す。[B.異なるpH値におけるミセル]a.64.5mgのPEG6k-PLGA7.5k2を、1mLのアセトンに溶解させ、0.400mLのその溶液を、10mLのpH緩衝液CertiPUR緩衝液:クエン酸/水酸化ナトリウム/塩化水素、pH=4に添加した。b.64.5mgのPEG6k-PLGA7.5k2を、1mLのアセトンに溶解させ、0.400mLのその溶液を、10mLのpH緩衝液CertiPUR緩衝液:ホウ酸/塩化カリウム/水酸化ナトリウム、pH=9に添加した。このミセル組成物の結果および特性を、表3に示す。[C.異なる塩溶液中のミセル]a.64.5mgのPEG6k-PLGA7.5k2を、1mLのアセトンに溶解させ、0.400mLのその溶液を、10mLの0.9NaClに添加した。このミセル組成物の結果および特性を、表3に示す。[D.塩およびpH制御した溶液中のミセル]a.64.5mgのPEG6k-PLGA7.5k2を、1mLのアセトンに溶解させ、0.400mLのその溶液を、10mLのPBS、pH7.4=塩化ナトリウム/塩化カリウム/リン酸ナトリウムに添加した。このミセル組成物の結果および特性を、表3に示す。[実施例7:時間に関するミセル組成物の粒径安定性]164.1mgのPLGA7.5k2-PEG6kを、2.400mLのAcetoneselectipurに溶解させた。この溶液を0.45μmフィルターに通して濾過して、塵粒を除去した。0.8mgのラパマイシンを、0.800mLのアセトン溶液に溶解させた。この処方物を0.45μmフィルターに通して濾過して、塵粒を除去した。0.3000mLのPLGA7.5k2-PEG6k-アセトン溶液を、0.100mLのラパマイシン-アセトン溶液と混合して、0.400mLのPLGA7.5k2-PEG6k/ラパマイシン-アセトン溶液を得た。0.400mLのそのPLGA7.5k2-PEG6k/ラパマイシン-アセトン溶液を、10mLのMilliQ水にピペットで分注し、動的光散乱法DLSによって測定した。[実施例8:時間に関するミセル組成物の粒径安定性]164.1mgのPLGA7.5k2-PEG6kを、2.400mLのAcetoneselectipurに溶解させた。この溶液を0.45μmフィルターに通して濾過して、塵粒を除去した。0.3000mLのそのPLGA7.5k2-PEG6k-アセトン溶液を、0.100mLのアセトン溶液と混合して、0.400mLのPLGA7.5k2-PEG6k-アセトン溶液を得た。0.400mLのそのPLGA7.5k2-PEG6k-アセトン溶液を、10mLのMilliQ水にピペットで分注し、動的光散乱法DLSによって測定した。"